(57)【要約】      （修正有）【課題】光学性能に優れ、ウェルドラインの発生が抑制された光学部品を提供する。【解決手段】光学部品は、環状オレフィン系重合体（Ａ）を含む樹脂組成物により構成され、上記光学部品の最大厚みをＴｍａｘとし、上記光学部品の最小厚みをＴｍｉｎとしたとき、Ｔｍａｘ／Ｔｍｉｎで示される偏肉比が２．０以上であり、ＡＳＴＭ  Ｄ３８３５に準拠し、長さＬ＝８．００ｍｍ、内径Ｄ＝２．０９５ｍｍ、Ｌ／Ｄ＝３．８２のキャピラリーダイを用い、２６０℃、押出速度１５ｍｍ／ｍｉｎ、引き取り速度１５ｍ／ｍｉｎで測定される上記環状オレフィン系重合体（Ａ）を含む上記樹脂組成物の溶融張力が４．５ｍＮ以上１５．０ｍＮ以下である。【選択図】図１
2018173628.tif 000002
【特許請求の範囲】
【請求項１】
環状オレフィン系重合体（Ａ）を含む樹脂組成物により構成された光学部品であって、
前記光学部品の最大厚みをＴｍａｘとし、前記光学部品の最小厚みをＴｍｉｎとしたとき、
Ｔｍａｘ／Ｔｍｉｎで示される偏肉比が２．０以上であり、
ＡＳＴＭ  Ｄ３８３５に準拠し、長さＬ＝８．００ｍｍ、内径Ｄ＝２．０９５ｍｍ、Ｌ／Ｄ＝３．８２のキャピラリーダイを用い、２６０℃、押出速度１５ｍｍ／ｍｉｎ、引き取り速度１５ｍ／ｍｉｎで測定される前記環状オレフィン系重合体（Ａ）を含む前記樹脂組成物の溶融張力が４．５ｍＮ以上１５．０ｍＮ以下である光学部品。
【請求項２】
請求項１に記載の光学部品において、
前記環状オレフィン系重合体（Ａ）を含む前記樹脂組成物のガラス転移温度が１３０℃以上１６０℃以下の範囲にある光学部品。
【請求項３】
請求項１または２に記載の光学部品において、
ｆθレンズ、撮像レンズ、センサーレンズ、プリズムまたは導光板である光学部品。
【請求項４】
請求項１乃至３のいずれか一項に記載の光学部品において、
車載カメラレンズまたは携帯機器用カメラレンズである光学部品。
【請求項５】
請求項１乃至４のいずれか一項に記載の光学部品において、
前記環状オレフィン系重合体（Ａ）がエチレンまたはα−オレフィンと環状オレフィンとの共重合体（Ａ１）および環状オレフィンの開環重合体（Ａ２）から選択される少なくとも一種を含む光学部品。
【請求項６】
請求項５に記載の光学部品において、
前記環状オレフィン系重合体（Ａ）が前記共重合体（Ａ１）を含み、
前記共重合体（Ａ１）が、
下記一般式（Ｉ）で表される少なくとも１種のオレフィン由来の繰り返し単位（ａ）と、
下記一般式（ＩＩ）で表される繰り返し単位、下記一般式（ＩＩＩ）で表される繰り返し単位および下記一般式（ＩＶ）で表される繰り返し単位からなる群から選ばれる少なくとも１種の環状オレフィン由来の繰り返し単位（ｂ）と、
を有する光学部品。
【化１】
2018173628.tif 000017
（上記一般式（Ｉ）において、Ｒ３００は水素原子又は炭素原子数１〜２９の直鎖状または分岐状の炭化水素基を示す。）
【化２】
2018173628.tif 000018
（上記一般式（ＩＩ）において、ｕは０または１であり、ｖは０または正の整数であり、ｗは０または１であり、Ｒ６１〜Ｒ７８ならびにＲａ１およびＲｂ１は、互いに同一でも異なっていてもよく、水素原子、ハロゲン原子、炭素原子数１〜２０のアルキル基、炭素原子数１〜２０のハロゲン化アルキル基、炭素原子数３〜１５のシクロアルキル基または炭素原子数６〜２０の芳香族炭化水素基であり、Ｒ７５〜Ｒ７８は、互いに結合して単環または多環を形成していてもよい。）
【化３】
2018173628.tif 000019
（上記一般式（ＩＩＩ）において、ｘおよびｄは０または１以上の整数であり、ｙおよびｚは０、１または２であり、Ｒ８１〜Ｒ９９は、互いに同一でも異なっていてもよく、水素原子、ハロゲン原子、炭素原子数１〜２０のアルキル基若しくは炭素原子数３〜１５のシクロアルキル基である脂肪族炭化水素基、炭素原子数６〜２０の芳香族炭化水素基またはアルコキシ基であり、Ｒ８９およびＲ９０が結合している炭素原子と、Ｒ９３が結合している炭素原子またはＲ９１が結合している炭素原子とは、直接あるいは炭素原子数１〜３のアルキレン基を介して結合していてもよく、またｙ＝ｚ＝０のとき、Ｒ９５とＲ９２またはＲ９５とＲ９９とは互いに結合して単環または多環の芳香族環を形成していてもよい。）
【化４】
2018173628.tif 000020
（上記一般式（ＩＶ）において、Ｒ１００、Ｒ１０１は、互いに同一でも異なっていてもよく、水素原子または炭素原子数１〜５の炭化水素基を示し、ｆは１≦ｆ≦１８である。）
【請求項７】
請求項６に記載の光学部品において、
前記共重合体（Ａ１）中の前記環状オレフィン由来の繰り返し単位（ｂ）が、ビシクロ［２．２．１］−２−ヘプテンおよびテトラシクロ［４．４．０．１２，５．１７，１０］−３−ドデセンから選ばれる少なくとも一種の化合物に由来する繰り返し単位を含む光学部品。
【請求項８】
請求項６または７に記載の光学部品において、
前記共重合体（Ａ１）中の前記オレフィン由来の繰り返し単位（ａ）が、エチレンに由来する繰り返し単位を含む光学部品。
【請求項９】
請求項１乃至８のいずれか一項に記載の光学部品において、
前記樹脂組成物が脂肪酸とエーテル基を１つ以上有する多価アルコールとの脂肪酸エステルをさらに含む光学部品。
【請求項１０】
請求項９に記載の光学部品において、
前記光学部品を構成する前記樹脂組成物に含まれる前記環状オレフィン系重合体（Ａ）を１００質量部としたとき、前記樹脂組成物中の前記脂肪酸エステルの含有量が０．０５質量部以上１．２質量部以下である光学部品。
【請求項１１】
請求項９または１０に記載の光学部品において、
前記脂肪酸エステルがグリセリン脂肪酸エステルを含む光学部品。
【発明の詳細な説明】
【技術分野】
【０００１】
本発明は、光学部品に関する。
【背景技術】
【０００２】
環状オレフィン系樹脂組成物は光学性能に優れるため、例えば、光学レンズ等の光学部品として用いられている。
光学部品に用いられる環状オレフィン系樹脂組成物に関する技術としては、例えば、特許文献１（特開２０１５−１９９９３９号公報）に記載のものが挙げられる。
【０００３】
特許文献１には、環状オレフィン系重合体およびジグリセリン脂肪酸エステルを含む環状オレフィン系樹脂組成物が開示されている。特許文献１には、このような環状オレフィン系樹脂組成物を用いると、光学性能に優れ、さらに高温高湿条件下における光学性能の劣化が抑制される成形体が得られると記載されている。
【先行技術文献】
【特許文献】
【０００４】
【特許文献１】特開２０１５−１９９９３９号公報
【発明の概要】
【発明が解決しようとする課題】
【０００５】
ここで、近年、電子電気機器の軽量化、小型化、薄型化が進んでいる。そのため、例えば、カメラに用いられる光学レンズ（カメラレンズとも呼ぶ。）等の光学部品には、形状が薄型・小径化されると共に、画質の面でもＦ値特性（絞り値；Ｆ−ｎｕｍｂｅｒ）及びＭＴＦ（Ｍｏｄｕｌａｔｉｏｎ  Ｔｒａｎｓｆｅｒ  Ｆｕｎｃｔｉｏｎ）特性（コントラスト再現比）が良いことが求められている。したがって、光学部品には薄肉化が求められるばかりでなく、その形状も複雑化している。このため、光学部品は、均等な厚みではなく、薄肉部と厚肉部とが併存する偏肉化が進んでいる。
ここで、本発明者らの検討によれば、環状オレフィン系重合体を含む光学部品において、最大厚みと最小厚みの比（偏肉比とも呼ぶ。）が大きいものは、発生するウェルドライン（樹脂成形において、金型内で溶融樹脂の流れが合流して融着した部分に発生する細い線）が大きくなってしまう場合があることが明らかになった。より具体的には、光学部品の最大厚みをＴｍａｘとし、光学部品の最小厚みをＴｍｉｎとしたとき、Ｔｍａｘ／Ｔｍｉｎで示される偏肉比が２．０以上である光学部品は、発生するウェルドラインが大きくなってしまう傾向にあることを見出した。ウェルドラインが発生し光学欠陥が生じると、フレア現象やゴースト現象といった画質低下を引き起こすため好ましくない。
【０００６】
本発明は上記事情に鑑みてなされたものであり、光学性能に優れ、ウェルドラインの発生が抑制された光学部品を提供するものである。
【課題を解決するための手段】
【０００７】
本発明者らは上記課題を解決すべく鋭意検討した。その結果、２６０℃における溶融張力が特定の範囲にある環状オレフィン系樹脂組成物（以下、樹脂組成物とも呼ぶ。）を用いることにより、光学性能に優れ、ウェルドラインの発生が抑制された光学部品を実現できることを見出し、本発明を完成させた。
【０００８】
本発明は以下に示すとおりである。
【０００９】
［１］
環状オレフィン系重合体（Ａ）を含む樹脂組成物により構成された光学部品であって、
上記光学部品の最大厚みをＴｍａｘとし、上記光学部品の最小厚みをＴｍｉｎとしたとき、
Ｔｍａｘ／Ｔｍｉｎで示される偏肉比が２．０以上であり、
ＡＳＴＭ  Ｄ３８３５に準拠し、長さＬ＝８．００ｍｍ、内径Ｄ＝２．０９５ｍｍ、Ｌ／Ｄ＝３．８２のキャピラリーダイを用い、２６０℃、押出速度１５ｍｍ／ｍｉｎ、引き取り速度１５ｍ／ｍｉｎで測定される前記環状オレフィン系重合体（Ａ）を含む前記樹脂組成物の溶融張力が４．５ｍＮ以上１５．０ｍＮ以下である光学部品。
［２］
上記［１］に記載の光学部品において、
上記環状オレフィン系重合体（Ａ）を含む上記樹脂組成物のガラス転移温度が１３０℃以上１６０℃以下の範囲にある光学部品。
［３］
上記［１］または［２］に記載の光学部品において、
ｆθレンズ、撮像レンズ、センサーレンズ、プリズムまたは導光板である光学部品。
［４］
上記［１］乃至［３］のいずれか一つに記載の光学部品において、
車載カメラレンズまたは携帯機器用カメラレンズである光学部品。
［５］
上記［１］乃至［４］のいずれか一つに記載の光学部品において、
上記環状オレフィン系重合体（Ａ）がエチレンまたはα−オレフィンと環状オレフィンとの共重合体（Ａ１）および環状オレフィンの開環重合体（Ａ２）から選択される少なくとも一種を含む光学部品。
［６］
上記［５］に記載の光学部品において、
上記環状オレフィン系重合体（Ａ）が上記共重合体（Ａ１）を含み、
上記共重合体（Ａ１）が、
下記一般式（Ｉ）で表される少なくとも１種のオレフィン由来の繰り返し単位（ａ）と、
下記一般式（ＩＩ）で表される繰り返し単位、下記一般式（ＩＩＩ）で表される繰り返し単位および下記一般式（ＩＶ）で表される繰り返し単位からなる群から選ばれる少なくとも１種の環状オレフィン由来の繰り返し単位（ｂ）と、
を有する光学部品。
【化１】
2018173628.tif 000003
（上記一般式（Ｉ）において、Ｒ３００は水素原子又は炭素原子数１〜２９の直鎖状または分岐状の炭化水素基を示す。）
【化２】
2018173628.tif 000004
（上記一般式（ＩＩ）において、ｕは０または１であり、ｖは０または正の整数であり、ｗは０または１であり、Ｒ６１〜Ｒ７８ならびにＲａ１およびＲｂ１は、互いに同一でも異なっていてもよく、水素原子、ハロゲン原子、炭素原子数１〜２０のアルキル基、炭素原子数１〜２０のハロゲン化アルキル基、炭素原子数３〜１５のシクロアルキル基または炭素原子数６〜２０の芳香族炭化水素基であり、Ｒ７５〜Ｒ７８は、互いに結合して単環または多環を形成していてもよい。）
【化３】
2018173628.tif 000005
（上記一般式（ＩＩＩ）において、ｘおよびｄは０または１以上の整数であり、ｙおよびｚは０、１または２であり、Ｒ８１〜Ｒ９９は、互いに同一でも異なっていてもよく、水素原子、ハロゲン原子、炭素原子数１〜２０のアルキル基若しくは炭素原子数３〜１５のシクロアルキル基である脂肪族炭化水素基、炭素原子数６〜２０の芳香族炭化水素基またはアルコキシ基であり、Ｒ８９およびＲ９０が結合している炭素原子と、Ｒ９３が結合している炭素原子またはＲ９１が結合している炭素原子とは、直接あるいは炭素原子数１〜３のアルキレン基を介して結合していてもよく、またｙ＝ｚ＝０のとき、Ｒ９５とＲ９２またはＲ９５とＲ９９とは互いに結合して単環または多環の芳香族環を形成していてもよい。）
【化４】
2018173628.tif 000006
（上記一般式（ＩＶ）において、Ｒ１００、Ｒ１０１は、互いに同一でも異なっていてもよく、水素原子または炭素原子数１〜５の炭化水素基を示し、ｆは１≦ｆ≦１８である。）
［７］
上記［６］に記載の光学部品において、
上記共重合体（Ａ１）中の上記環状オレフィン由来の繰り返し単位（ｂ）が、ビシクロ［２．２．１］−２−ヘプテンおよびテトラシクロ［４．４．０．１２，５．１７，１０］−３−ドデセンから選ばれる少なくとも一種の化合物に由来する繰り返し単位を含む光学部品。
［８］
上記［６］または［７］に記載の光学部品において、
上記共重合体（Ａ１）中の上記オレフィン由来の繰り返し単位（ａ）が、エチレンに由来する繰り返し単位を含む光学部品。
［９］
上記［１］乃至［８］のいずれか一つに記載の光学部品において、
上記樹脂組成物が脂肪酸とエーテル基を１つ以上有する多価アルコールとの脂肪酸エステルをさらに含む光学部品。
［１０］
上記［９］に記載の光学部品において、
上記光学部品を構成する上記樹脂組成物に含まれる上記環状オレフィン系重合体（Ａ）を１００質量部としたとき、上記樹脂組成物中の上記脂肪酸エステルの含有量が０．０５質量部以上１．２質量部以下である光学部品。
［１１］
上記［９］または［１０］に記載の光学部品において、
上記脂肪酸エステルがグリセリン脂肪酸エステルを含む光学部品。
【発明の効果】
【００１０】
本発明によれば、光学性能に優れ、ウェルドラインの発生が抑制された光学部品を提供することができる。
【図面の簡単な説明】
【００１１】
【図１】本発明に係る実施形態の光学部品の構造の一例を模式的に示した断面図である。
【発明を実施するための形態】
【００１２】
以下、本発明の実施形態について、図面を用いて説明する。なお、すべての図面において、同様な構成要素には共通の符号を付し、適宜説明を省略する。また、図は概略図であり、実際の寸法比率とは一致していない。また、数値範囲を示す「Ａ〜Ｂ」は特に断りがなければ、Ａ以上Ｂ以下を表す。
【００１３】
［光学部品］
まず、本発明に係る実施形態の光学部品について説明する。図１は、本発明に係る実施形態の光学部品の構造の一例を模式的に示した断面図である。
本実施形態に係る光学部品は、環状オレフィン系重合体（Ａ）を含む樹脂組成物により構成される。そして、光学部品の最大厚みをＴｍａｘとし、光学部品の最小厚みをＴｍｉｎとしたとき、Ｔｍａｘ／Ｔｍｉｎで示される偏肉比が２．０以上である。また、ＡＳＴＭ  Ｄ３８３５に準拠し、長さＬ＝８．００ｍｍ、内径Ｄ＝２．０９５ｍｍ、Ｌ／Ｄ＝３．８２のキャピラリーダイを用い、２６０℃、押出速度１５ｍｍ／ｍｉｎ、引き取り速度１５ｍ／ｍｉｎで測定される上記環状オレフィン系重合体（Ａ）を含む上記樹脂組成物の溶融張力が４．５ｍＮ以上１５．０ｍＮ以下である。
なお、本実施形態において、上記樹脂組成物が環状オレフィン系重合体（Ａ）のみからなる場合も樹脂組成物と呼ぶ。
【００１４】
ここで、本発明者らの検討によれば、環状オレフィン系重合体（Ａ）を含む光学部品において、最大厚みＴｍａｘと最小厚みＴｍｉｎの比（Ｔｍａｘ／Ｔｍｉｎ）が大きいものは、発生するウェルドラインが大きくなってしまう場合があることが明らかになった。より具体的には、Ｔｍａｘ／Ｔｍｉｎが２．０以上である光学部品は、発生するウェルドラインが大きくなってしまう傾向にあることを見出した。
本発明者らは上記課題を解決すべく鋭意検討した。その結果、２６０℃における溶融張力が４．５ｍＮ以上１５．０ｍＮ以下にある環状オレフィン系重合体（Ａ）を含む樹脂組成物を用いることにより、Ｔｍａｘ／Ｔｍｉｎが２．０以上であったとしても、光学性能に優れ、ウェルドラインの発生が抑制された光学部品を実現できることを見出した。
【００１５】
すなわち、本実施形態によれば、光学性能に優れ、ウェルドラインの発生が抑制された光学部品を実現できる。
この理由は明らかではないが、溶融粘度が高い環状オレフィン系重合体（Ａ）を含む樹脂組成物すなわち溶融張力が低い環状オレフィン系重合体（Ａ）を含む樹脂組成物ほど成形時における溶融流動状態の樹脂圧力が高いため、金型内で溶融樹脂同士が上手く融着できるからだと考えられる。その結果、樹脂成形において、金型内で溶融樹脂の流れが合流して融着した部分に発生する細い線が消えやすく、ウェルドラインの発生が抑制されると考えられる。
【００１６】
環状オレフィン系重合体（Ａ）を含む樹脂組成物の２６０℃における溶融張力の下限値は４．５ｍＮ以上であるが、ウェルドラインの発生をより一層抑制する観点から、好ましくは５．０ｍＮ以上であり、より好ましくは６．０ｍＮ以上であり、さらに好ましくは７．０ｍＮ以上である。
また、環状オレフィン系重合体（Ａ）を含む樹脂組成物の溶融張力の上限値は１５．０ｍＮ以下であるが、環状オレフィン系重合体（Ａ）を含む樹脂組成物の加工性や製造の容易さ等の観点から、好ましくは１２．０ｍＮ以下であり、より好ましくは１０．０ｍＮ以下である。
環状オレフィン系重合体（Ａ）を含む樹脂組成物の２６０℃における溶融張力は、例えば、後述する重合反応の際のエチレンフィード量に対する水素フィード量の比等を調整することにより、調整することができる。
【００１７】
本実施形態に係る光学部品を構成する樹脂組成物中の環状オレフィン系重合体（Ａ）の含有量の下限は、樹脂組成物の全体を１００質量％としたとき、好ましくは７０質量％以上、より好ましくは８０質量％以上、さらに好ましくは９０質量％以上、特に好ましくは９５質量％以上である。本実施形態に係る光学部品を構成する樹脂組成物中の環状オレフィン系重合体（Ａ）の含有量が上記下限値以上であることにより、光学性能をより一層良好にすることができる。
本実施形態に係る光学部品を構成する樹脂組成物中の環状オレフィン系重合体（Ａ）の含有量の上限は特に限定されないが、例えば、１００質量％以下である。
【００１８】
本実施形態に係る光学部品は環状オレフィン系重合体（Ａ）を含むため、光学性能に優れている。そのため像を高精度に識別する必要がある光学系において、光学部品として好適に用いることができる。光学部品とは光学系機器等に使用される部品であり、具体的には、センサーレンズ、ピックアップレンズ、プロジェクタレンズ、プリズム、ｆθレンズ、撮像レンズ、導光板等が挙げられ、本実施形態に係る効果の観点から、ｆθレンズ、撮像レンズ、センサーレンズ、プリズムまたは導光板に好適に用いることができる。
特に、ガラス転移温度が１３０℃以上１６０℃以下の範囲にある環状オレフィン系重合体（Ａ）を含む樹脂組成物により構成された光学部品は、高い耐熱性を有しながらも耐湿熱性を満足し、さらにウェルドラインの発生が抑制されているという驚くべき効果を有する。
そのため本実施形態に係る光学部品は車載カメラレンズや携帯機器（携帯電話、スマートフォン、タブレット等）用のカメラレンズ等の耐熱性が求められる光学部品にとりわけ好適に用いることができる。車載カメラレンズや携帯機器用カメラレンズとしては、例えば、ビューカメラレンズ、センシングカメラレンズ、ヘッドアップディスプレイの光収束用レンズ、ヘッドアップディスプレイの光拡散用レンズ等が挙げられる。
【００１９】
また、本実施形態に係る光学部品は、Ｔｍａｘ／Ｔｍｉｎで示される偏肉比が２．０以上、好ましくは２．３以上、より好ましくは２．５以上、さらに好ましくは２．７以上である。これにより、形状が複雑で、光学性能により一層優れた光学部品とすることができる。
ここで、偏肉比が上記下限値以上である複雑な形状を有する光学部品としては特に限定されないが、例えば、図１の（ａ）〜（ｄ）の形状のものが挙げられる。また、光学部品の対向面を結ぶ距離をとり、一番距離が長い部分をＴｍａｘ、一番距離が短い部分をＴｍｉｎとそれぞれ定義する。
なお、レンズには凹レンズや凸レンズだけでなく、非球面レンズや片面が凹で片面が凸等の種々の形状が存在する。
【００２０】
以下、各成分について具体的に説明する。
【００２１】
（環状オレフィン系重合体（Ａ））
本実施形態に係る環状オレフィン系重合体（Ａ）は、環状オレフィンに由来する繰り返し単位を必須構成単位とする重合体である。
環状オレフィン系重合体（Ａ）としては、例えば、エチレンまたはα−オレフィンと環状オレフィンとの共重合体（Ａ１）および環状オレフィンの開環重合体（Ａ２）から選択される少なくとも一種が挙げられる。
【００２２】
本実施形態に係る共重合体（Ａ１）を構成する環状オレフィン化合物は特に限定はされないが、例えば、国際公開第２００６／１１８２６１号の段落００３７〜００６３に記載の環状オレフィンモノマー等を挙げることができる。
【００２３】
本実施形態に係る共重合体（Ａ１）は、得られる光学部品の透明性および屈折率の性能バランスを良好に保ちつつ耐熱性をさらに向上できたり、成形性を向上できたりする観点から、下記一般式（Ｉ）で表される少なくとも１種のオレフィン由来の繰り返し単位（ａ）と、下記一般式（ＩＩ）で表される繰り返し単位、下記一般式（ＩＩＩ）で表される繰り返し単位および下記一般式（ＩＶ）で表される繰り返し単位からなる群から選ばれる少なくとも１種の環状オレフィン由来の繰り返し単位（ｂ）と、を有することが好ましい。
【００２４】
【化５】
2018173628.tif 000007
上記一般式（Ｉ）において、Ｒ３００は水素原子または炭素原子数１〜２９の直鎖状または分岐状の炭化水素基を示す。
【００２５】
【化６】
2018173628.tif 000008
上記一般式（ＩＩ）において、ｕは０または１であり、ｖは０または正の整数、好ましくは０以上２以下の整数、より好ましくは０または１であり、ｗは０または１であり、Ｒ６１〜Ｒ７８ならびにＲａ１およびＲｂ１は、互いに同一でも異なっていてもよく、水素原子、ハロゲン原子、炭素原子数１〜２０のアルキル基、炭素原子数１〜２０のハロゲン化アルキル基、炭素原子数３〜１５のシクロアルキル基または炭素原子数６〜２０の芳香族炭化水素基であり、Ｒ７５〜Ｒ７８は互いに結合して単環または多環を形成していてもよい。
【００２６】
【化７】
2018173628.tif 000009
上記一般式（ＩＩＩ）において、ｘおよびｄは０または１以上の整数、好ましくは０以上２以下の整数、より好ましくは０または１であり、ｙおよびｚは０、１または２であり、Ｒ８１〜Ｒ９９は、互いに同一でも異なっていてもよく、水素原子、ハロゲン原子、炭素原子数１〜２０のアルキル基若しくは炭素原子数３〜１５のシクロアルキル基である脂肪族炭化水素基、炭素原子数６〜２０の芳香族炭化水素基またはアルコキシ基であり、Ｒ８９およびＲ９０が結合している炭素原子と、Ｒ９３が結合している炭素原子またはＲ９１が結合している炭素原子とは、直接あるいは炭素原子数１〜３のアルキレン基を介して結合していてもよく、またｙ＝ｚ＝０のとき、Ｒ９５とＲ９２またはＲ９５とＲ９９とは互いに結合して単環または多環の芳香族環を形成していてもよい。
【００２７】
【化８】
2018173628.tif 000010
上記一般式（ＩＶ）において、Ｒ１００、Ｒ１０１は、互いに同一でも異なっていてもよく、水素原子または炭素原子数１〜５の炭化水素基を示し、ｆは１≦ｆ≦１８である。
【００２８】
本実施形態に係る共重合体（Ａ１）の共重合原料の一つであるオレフィンモノマーは付加共重合して上記一般式（Ｉ）で表される構成単位を形成するものである。具体的には上記一般式（Ｉ）に対応する下記一般式（Ｉａ）で表されたオレフィンモノマーが用いられる。
【００２９】
【化９】
2018173628.tif 000011
上記一般式（Ｉａ）において、Ｒ３００は水素原子または炭素原子数１〜２９の直鎖状または分岐状の炭化水素基を示す。上記一般式（Ｉａ）で表されるオレフィンモノマーとしては、例えば、エチレン、プロピレン、１−ブテン、１−ペンテン、１−ヘキセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、１−オクテン、１−デセン、１−ドデセン、１−テトラデセン、１−ヘキサデセン、１−オクタデセン、１−エイコセン等が挙げられる。より優れた耐熱性、機械的特性および光学特性を有する光学部品得る観点から、これらのなかでも、エチレンとプロピレンが好ましく、エチレンが特に好ましい。上記一般式（Ｉａ）で表されるオレフィンモノマーは２種類以上を用いてもよい。
本実施形態に係る環状オレフィン共重合体を構成する構成単位の全体を１００モル％としたとき、オレフィン由来の繰り返し単位（ａ）の割合が、好ましくは５モル％以上９５モル％以下、より好ましくは２０モル％以上９０モル％以下、さらに好ましくは４０モル％以上８５モル％以下、特に好ましくは５０モル％以上８０モル％以下である。
なお、オレフィン由来の繰り返し単位（ａ）の割合は、１３Ｃ−ＮＭＲによって測定することができる。
【００３０】
本実施形態に係る共重合体（Ａ１）の共重合原料の一つである環状オレフィンモノマー（ｂ）は付加共重合して上記一般式（ＩＩ）、上記一般式（ＩＩＩ）または上記一般式（ＩＶ）で表される環状オレフィン由来の繰り返し単位（ｂ）を形成するものである。具体的には、上記一般式（ＩＩ）、上記一般式（ＩＩＩ）、および上記一般式（ＩＶ）にそれぞれ対応する一般式（ＩＩａ）、（ＩＩＩａ）、および（ＩＶａ）で表される環状オレフィンモノマー（ｂ）が用いられる。
【００３１】
【化１０】
2018173628.tif 000012
上記一般式（ＩＩａ）において、ｕは０または１であり、ｖは０または正の整数、好ましくは０以上２以下の整数、より好ましくは０または１であり、ｗは０または１であり、Ｒ６１〜Ｒ７８ならびにＲａ１およびＲｂ１は、互いに同一でも異なっていてもよく、水素原子、ハロゲン原子、炭素原子数１〜２０のアルキル基、炭素原子数１〜２０のハロゲン化アルキル基、炭素原子数３〜１５のシクロアルキル基、または炭素原子数６〜２０の芳香族炭化水素基であり、Ｒ７５〜Ｒ７８は、互いに結合して単環または多環を形成していてもよい。
【００３２】
【化１１】
2018173628.tif 000013
上記一般式（ＩＩＩａ）において、ｘおよびｄは０または１以上の整数、好ましくは０以上２以下の整数、より好ましくは０または１であり、ｙおよびｚは０、１または２であり、Ｒ８１〜Ｒ９９は、互いに同一でも異なっていてもよく、水素原子、ハロゲン原子、炭素原子数１〜２０のアルキル基若しくは炭素原子数３〜１５のシクロアルキル基である脂肪族炭化水素基、炭素原子数６〜２０の芳香族炭化水素基またはアルコキシ基であり、Ｒ８９およびＲ９０が結合している炭素原子と、Ｒ９３が結合している炭素原子またはＲ９１が結合している炭素原子とは、直接あるいは炭素原子数１〜３のアルキレン基を介して結合していてもよく、またｙ＝ｚ＝０のとき、Ｒ９５とＲ９２またはＲ９５とＲ９９とは互いに結合して単環または多環の芳香族環を形成していてもよい。
【００３３】
【化１２】
2018173628.tif 000014
上記一般式（ＩＶａ）において、Ｒ１００、Ｒ１０１は、互いに同一でも異なっていてもよく、水素原子または炭素原子数１〜５の炭化水素基を示し、ｆは１≦ｆ≦１８である。
【００３４】
共重合成分として、上述した一般式（Ｉａ）で表されるオレフィンモノマー、一般式（ＩＩａ）、（ＩＩＩａ）または（ＩＶａ）で表される環状オレフィンモノマー（ｂ）を用いることにより、環状オレフィン系重合体（Ａ）の溶媒への溶解性がより向上するため成形性が良好となり、製品の歩留まりが向上する。
【００３５】
一般式（ＩＩａ）、（ＩＩＩａ）または（ＩＶａ）で表される環状オレフィンモノマー（ｂ）の具体例については国際公開第２００６／１１８２６１号の段落００３７〜００６３に記載の化合物を用いることができる。
【００３６】
具体的には、ビシクロ−２−ヘプテン誘導体（ビシクロヘプト−２−エン誘導体）、トリシクロ−３−デセン誘導体、トリシクロ−３−ウンデセン誘導体、テトラシクロ−３−ドデセン誘導体、ペンタシクロ−４−ペンタデセン誘導体、ペンタシクロペンタデカジエン誘導体、ペンタシクロ−３−ペンタデセン誘導体、ペンタシクロ−４−ヘキサデセン誘導体、ペンタシクロ−３−ヘキサデセン誘導体、ヘキサシクロ−４−ヘプタデセン誘導体、ヘプタシクロ−５−エイコセン誘導体、ヘプタシクロ−４−エイコセン誘導体、ヘプタシクロ−５−ヘンエイコセン誘導体、オクタシクロ−５−ドコセン誘導体、ノナシクロ−５−ペンタコセン誘導体、ノナシクロ−６−ヘキサコセン誘導体、シクロペンタジエン−アセナフチレン付加物、１，４−メタノ−１，４，４ａ，９ａ−テトラヒドロフルオレン誘導体、１，４−メタノ−１，４，４ａ，５，１０，１０ａ−ヘキサヒドロアントラセン誘導体、炭素数３〜２０のシクロアルキレン誘導体等が挙げられる。
【００３７】
一般式（ＩＩａ）、（ＩＩＩａ）または（ＩＶａ）で表される環状オレフィンモノマー（ｂ）の中でも、一般式（ＩＩａ）で表される環状オレフィンが好ましい。
【００３８】
上記一般式（ＩＩａ）で表される環状オレフィンモノマー（ｂ）として、ビシクロ［２．２．１］−２−ヘプテン（ノルボルネンとも呼ぶ。）、テトラシクロ［４．４．０．１２，５．１７，１０］−３−ドデセン（テトラシクロドデセンとも呼ぶ。）を用いることが好ましく、テトラシクロ［４．４．０．１２，５．１７，１０］−３−ドデセンを用いることがより好ましい。これらの環状オレフィンは剛直な環構造を有するため共重合体および光学部品の弾性率が保持され易くなる利点がある。
【００３９】
本実施形態に係る共重合体（Ａ１）を構成する構成単位の全体を１００モル％としたとき、環状オレフィンモノマー（ｂ）由来の繰り返し単位（ｂ）の割合が、好ましくは５モル％以上９５モル％以下、より好ましくは１０モル％以上８０モル％以下、さらに好ましくは１５モル％以上６０モル％以下、特に好ましくは２０モル％以上５０モル％以下である。
【００４０】
本実施形態に係る共重合体（Ａ１）の共重合タイプは特に限定されないが、例えば、ランダム共重合体、ブロック共重合体等を挙げることができる。本実施形態においては、透明性、屈折率および複屈折率等の光学物性に優れ、高精度の光学部品を得ることができる観点から、本実施形態に係る共重合体（Ａ１）としてはランダム共重合体を用いることが好ましい。
【００４１】
本実施形態に係る共重合体（Ａ１）としては、エチレンとテトラシクロ［４．４．０．１２，５．１７，１０］−３−ドデセンとのランダム共重合体およびエチレンとビシクロ［２．２．１］−２−ヘプテンとのランダム共重合体であることが好ましく、エチレンとテトラシクロ［４．４．０．１２，５．１７，１０］−３−ドデセンとのランダム共重合体がより好ましい。
【００４２】
また、環状オレフィン系重合体（Ａ）としては、環状オレフィンの開環重合体（Ａ２）を用いることができる。
環状オレフィンの開環重合体（Ａ２）としては、例えば、ノルボルネン系単量体の開環重合体およびノルボルネン系単量体とこれと開環共重合可能なその他の単量体との開環重合体、ならびにこれらの水素化物等が挙げられる。
【００４３】
ノルボルネン系単量体としては、例えば、ビシクロ［２．２．１］ヘプト−２−エン（慣用名：ノルボルネン）およびその誘導体（環に置換基を有するもの）、トリシクロ［４．３．０１，６．１２，５］デカ−３，７−ジエン（慣用名ジシクロペンタジエン）およびその誘導体、７，８−ベンゾトリシクロ［４．３．０．１２，５］デカ−３−エン（慣用名メタノテトラヒドロフルオレン：１，４−メタノ−１，４，４ａ，９ａ−テトラヒドロフルオレンともいう）およびその誘導体、テトラシクロ［４．４．０．１２，５．１７，１０］−３−ドデセン（慣用名：テトラシクロドデセン）およびその誘導体等が挙げられる。
これらの誘導体の環に置換される置換基としては、アルキル基、アルキレン基、ビニル基、アルコキシカルボニル基、アルキリデン基等が挙げられる。なお、置換基は、１個または２個以上を有することができる。このような環に置換基を有する誘導体としては、例えば、８−メトキシカルボニル−テトラシクロ［４．４．０．１２，５．１７，１０］ドデカ−３−エン、８−メチル−８−メトキシカルボニル−テトラシクロ［４．４．０．１２，５．１７，１０］ドデカ−３−エン、８−エチリデン−テトラシクロ［４．４．０．１２，５．１７，１０］ドデカ−３−エン等が挙げられる。
これらのノルボルネン系単量体は、それぞれ単独であるいは２種以上を組み合わせて用いられる。
【００４４】
ノルボルネン系単量体の開環重合体、またはノルボルネン系単量体とこれと開環共重合可能なその他の単量体との開環重合体は、単量体成分を、公知の開環重合触媒の存在下で重合して得ることができる。
開環重合触媒としては、例えば、ルテニウム、オスミウム等の金属のハロゲン化物と、硝酸塩またはアセチルアセトン化合物と、還元剤とからなる触媒；チタン、ジルコニウム、タングステン、モリブデン等の金属のハロゲン化物またはアセチルアセトン化合物と、有機アルミニウム化合物とからなる触媒；等を用いることができる。
ノルボルネン系単量体と開環共重合可能なその他の単量体としては、例えば、シクロヘキセン、シクロヘプテン、シクロオクテン等の単環の環状オレフィン系単量体等を挙げることができる。
【００４５】
ノルボルネン系単量体の開環重合体の水素化物や、ノルボルネン系単量体とこれと開環共重合可能なその他の単量体との開環重合体の水素化物は、通常、上記開環重合体の重合溶液に、ニッケル、パラジウム等の遷移金属を含む公知の水素化触媒を添加し、炭素−炭素不飽和結合を水素化することにより得ることができる。
【００４６】
本実施形態において環状オレフィン系重合体（Ａ）は１種類を単独で用いてもよいし、２種以上を組み合わせて用いてもよい。
【００４７】
本実施形態に係る共重合体（Ａ１）は、例えば、特開昭６０−１６８７０８号公報、特開昭６１−１２０８１６号公報、特開昭６１−１１５９１２号公報、特開昭６１−１１５９１６号公報、特開昭６１−２７１３０８号公報、特開昭６１−２７２２１６号公報、特開昭６２−２５２４０６号公報、特開昭６２−２５２４０７号公報等の方法に従い適宜条件を選択することにより製造することができる。
本実施形態に係る環状オレフィンの開環重合体（Ａ２）は、例えば、特開昭６０−２６０２４号公報、特開平９−２６８２５０号公報、特開昭６３−１４５３２４号公報、特開２００１−７２８３９号公報等の方法に従い適宜条件を選択することにより製造することができる。
【００４８】
本実施形態に係る環状オレフィン系重合体（Ａ）を含む樹脂組成物のガラス転移温度（Ｔｇ）は１３０℃以上１６０℃以下の範囲にあることが好ましい。環状オレフィン系重合体（Ａ）を含む樹脂組成物のガラス転移温度（Ｔｇ）が上記範囲内であると、車載カメラレンズや携帯機器用カメラレンズ等の耐熱性が求められる光学部品として使用する際に、十分な耐熱性を得ることができるとともに、良好な成形性を得ることができる。
【００４９】
本実施形態に係る環状オレフィン系重合体（Ａ）を含む樹脂組成物のガラス転移温度（Ｔｇ）は、例えば、示差走査熱量計（ＤＳＣ）を用いて測定することができる。例えば、ＳＩＩナノテクノロジー社製ＲＤＣ２２０を用いて窒素雰囲気下で常温から１０℃／分の昇温速度で２００℃まで昇温した後に５分間保持し、次いで１０℃／分の降温速度で３０℃まで降温した後に５分保持し、次いで１０℃／分の昇温速度で２００℃まで昇温する際にガラス転移温度を測定することができる。
【００５０】
（脂肪酸エステル）
本実施形態に係る光学部品を構成する樹脂組成物は、脂肪酸とエーテル基を１つ以上有する多価アルコールとの脂肪酸エステルをさらに含むことが好ましい。なお、多価アルコールのエーテル基は、エステル基中のエーテル基を含まない。
脂肪酸エステルをさらに含むことにより、高温高湿条件下における光学性能の劣化を抑制することができる。
この理由は明らかではないが、以下の理由が考えられる。まず、上記脂肪酸エステルは、水酸基、エーテル基、カルボニル基のような親水性の官能基を有する。そのため、高温高湿条件下で成形した場合であっても、光学部品内に吸収された水が分散され、光学性能の劣化を引き起こす水の凝集が抑制されると推察される。光学性能の劣化を引き起こす水の凝集が抑制された結果、高温高湿条件下における光学性能の劣化が抑制されると考えられる。
【００５１】
エーテル基を１つ以上有する多価アルコールとしては、ジグリセリン、トリグリセリン、テトラグリセリン、ソルビタン等を挙げることができる。これらの中でもジグリセリンおよびトリグリセリンが好ましく、ウェルドラインの発生をより一層抑制する観点から、トリグリセリンが特に好ましい。
本実施形態において、脂肪酸エステルはグリセリン脂肪酸エステルが好ましく、ジグリセリン脂肪酸エステルおよびトリグリセリン脂肪酸エステから選択される少なくとも一種がより好ましい。ジグリセリン脂肪酸エステルは、ジグリセリンに含まれる４つのヒドロキシ基の少なくとも１つが脂肪酸とエステル化したものである。トリグリセリン脂肪酸エステルは、トリグリセリンに含まれる５つのヒドロキシ基の少なくとも１つが脂肪酸とエステル化したものである。
【００５２】
脂肪酸としては、ブタン酸、ペンタン酸、ヘキサン酸、ヘプタン酸、オクタン酸、ノナン酸、カプリン酸、ラウリン酸、ミリスチン酸、パルミチン酸、ステアリン酸等の飽和脂肪酸；クロトン酸、ミリストレイン酸、パルミトレイン酸、サピエン酸、オレイン酸、エライジン酸、ガドレイン酸、エイコセン酸等のモノ不飽和脂肪酸；リノール酸、エイコサジエン酸、ドコサジエン酸等のジ不飽和脂肪酸；リノレン酸、ピノレン酸、エレオステアリン酸、エイコサトリエン酸等のトリ不飽和脂肪酸；ステアリドン酸、アラキドン酸、エイコサテトラエン酸等のテトラ不飽和脂肪酸；等を挙げることができる。
【００５３】
ジグリセリン脂肪酸エステルとしては、ジグリセリンモノカプリレート、ジグリセリンジカプリレート、ジグリセリンモノカプレート、ジグリセリンジカプレート、ジグリセリンモノラウレート、ジグリセリンジラウレート、ジグリセリンモノミリステート、ジグリセリンジミリステート、ジグリセリンモノパルミテート、ジグリセリンジパルミテート、ジグリセリンモノステアレート、ジグリセリンジステアレート、ジグリセリンモノベヘネート、ジグリセリンジベヘネート等のジグリセリン飽和脂肪酸エステル；ジグリセリンモノオレート、ジグリセリンジオレート、等のジグリセリン不飽和脂肪酸エステル；等が挙げられ、これらから選択される１種または２種以上を組み合わせて用いることができる。
本実施形態において、ジグリセリン脂肪酸エステルは、ジグリセリンと、上記から選択される炭素数１２〜１８の飽和または不飽和脂肪酸とのエステルであることが好ましい。
【００５４】
トリグリセリン脂肪酸エステルとしては、トリグリセリンモノカプリレート、トリグリセリンジカプリレート、トリグリセリントリカプリレート、トリグリセリンモノカプレート、トリグリセリンジカプレート、トリグリセリントリカプレート、トリグリセリンモノラウレート、トリグリセリンジラウレート、トリグリセリントリラウレート、トリグリセリンモノミリステート、トリグリセリンジミリステート、トリグリセリントリミリステート、トリグリセリンモノパルミテート、トリグリセリンジパルミテート、トリグリセリントリパルミレート、トリグリセリンモノステアレート、トリグリセリンジステアレート、トリグリセリントリステアレート、トリグリセリンモノベヘネート、トリグリセリンジベヘネート、トリグリセリントリベヘネート等のトリグリセリン飽和脂肪酸エステル；トリグリセリンモノオレート、トリグリセリンジオレート、トリグリセリントリオレート等のトリグリセリン不飽和脂肪酸エステル；等が挙げられ、これらから選択される１種または２種以上を組み合わせて用いることができる。
【００５５】
本実施形態に係るグリセリン脂肪酸エステルは、トリグリセリンまたはジグリセリンと炭素数８以上２４以下の飽和または不飽和脂肪酸とのエステルを含むことが好ましく、トリグリセリンまたはジグリセリンと炭素数１２以上１８以下の飽和または不飽和脂肪酸とのエステルを含むことがより好ましい。
【００５６】
本実施形態に係る光学部品において、光学部品を構成する樹脂組成物に含まれる環状オレフィン系重合体（Ａ）を１００質量部としたとき、上記樹脂組成物中の上記脂肪酸エステルの含有量の下限は、高温高湿条件下における光学性能の劣化をより一層抑制する観点から、０．０５質量部以上であることが好ましく、０．１質量部以上であることがより好ましく、０．２質量部以上であることがさらに好ましく、０．３質量部以上であることが特に好ましい。
また、上記樹脂組成物中のトリグリセリン脂肪酸エステルの含有量の上限は、成形時のトリグリセリン脂肪酸エステルのガス化量を抑制し、ウェルドラインの発生をより一層抑制する観点から、１．２質量部以下であることが好ましく、１．０質量部以下であることがより好ましく、０．９質量部以下であることがさらに好ましく、０．８質量部以下であることがさらにより好ましく、０．７質量部以下であることが特に好ましい。
また、トリグリセリン脂肪酸エステルはジグリセリン脂肪酸エステルやモノグリセリン脂肪酸エステル等に比べて親水基の量が多いため、より少ない添加量で高温高湿条件下における光学性能の劣化を抑制できると考えられる。また、添加量をより少なくできるため、成形時のトリグリセリン脂肪酸エステルのガス化量をより一層抑制でき、ウェルドラインの発生をより一層抑制することができる。そのため、上記脂肪酸エステルとしてはトリグリセリン脂肪酸エステルが特に好ましい。
【００５７】
本実施形態に係るグリセリン脂肪酸エステルとしては、モノエステル単独、モノエステルとジエステルとの混合物またはモノエステルとジエステルとトリエステルとの混合物等を挙げることができる。
【００５８】
（その他の成分）
本実施形態に係る光学部品を構成する樹脂組成物には、環状オレフィン系重合体（Ａ）および上記脂肪酸エステル以外に、本実施形態に係る光学部品の良好な物性を損なわない範囲内で任意成分として公知の添加剤を含有させることができる。
添加剤としては、例えば、酸化防止剤、二次抗酸化剤、滑剤、離型剤、防曇剤、耐候安定剤、耐光安定剤、紫外線吸収剤、帯電防止剤、金属不活性化剤等が挙げられる。
【００５９】
本実施形態に係る光学部品は、環状オレフィン系重合体（Ａ）を含む環状オレフィン系樹脂組成物を所定の形状に成形することにより得ることができる。環状オレフィン系樹脂組成物を成形して光学部品を得る方法としては特に限定されるものではなく、公知の方法を用いることができる。その用途および形状にもよるが、例えば、押出成形、射出成形、インフレーション成形、ブロー成形、押出ブロー成形、射出ブロー成形、プレス成形、真空成形、パウダースラッシュ成形、カレンダー成形、発泡成形等が適用可能である。これらの中でも、成形性、生産性の観点から射出成形法が好ましい。また、成形条件は使用目的、または成形方法により適宜選択されるが、例えば射出成形における樹脂温度は、通常１５０℃〜４００℃、好ましくは２００℃〜３５０℃、より好ましくは２３０℃〜３３０℃の範囲で適宜選択される。
【００６０】
本実施形態に係る環状オレフィン系樹脂組成物は、例えば、環状オレフィン系重合体（Ａ）および必要に応じて添加されるその他の成分を、押出機およびバンバリーミキサー等の公知の混練装置を用いて溶融混練する方法；環状オレフィン系重合体（Ａ）および必要に応じて添加されるその他の成分を共通の溶媒に溶解した後、溶媒を蒸発させる方法；貧溶媒中に環状オレフィン系重合体（Ａ）および必要に応じて添加されるその他の成分の溶液を加えて析出させる方法；等の方法により得ることができる。
【００６１】
以上、本発明の実施形態について述べたが、これらは本発明の例示であり、上記以外の様々な構成を採用することもできる。
また、本発明は前述の実施形態に限定されるものではなく、本発明の目的を達成できる範囲での変形、改良等は本発明に含まれるものである。
【実施例】
【００６２】
以下、本発明を実施例によりさらに詳細に説明するが、本発明はこれにより何等制限されるものではない。
【００６３】
＜樹脂Ａの合成＞
（触媒の調製）
ＶＯ（ＯＣ２Ｈ５）Ｃｌ２をシクロヘキサンで希釈し、バナジウム濃度が６．７ミリモル／Ｌ−シクロヘキサンであるバナジウム触媒を調製した。エチルアルミニウムセスキクロリド（Ａｌ（Ｃ２Ｈ５）１．５Ｃｌ１．５）をシクロヘキサンで希釈し、アルミニウム濃度が１０７ミルモル／Ｌ−ヘキサンである有機アルミニウム化合物触媒を調製した。
【００６４】
（重合）
攪拌式重合器（内径５００ｍｍ、反応容積１００Ｌ）を用いて、連続的にエチレンとテトラシクロ［４．４．０．１２，５．１７，１０］−３−ドデセンとの共重合反応を行った。ここで、エチレンは水素ガスとともに重合器内に供給した。
この共重合反応を行う際には、上記方法によって調製されたバナジウム触媒を、重合溶媒として用いられた重合器内のシクロヘキサンに対するバナジウム触媒濃度が０．６ミリモル／Ｌになるような量で重合器内に供給した。
また、有機アルミニウム化合物であるエチルアルミニウムセスキクロリドを、Ａｌ／Ｖ＝１８．０になるような量で重合器内に供給した。重合温度を８℃とし、重合圧力を１．８ｋｇ／ｃｍ２Ｇとして連続的に共重合反応を行った。
【００６５】
（脱灰）
重合器より抜出したエチレンとテトラシクロ［４．４．０．１２，５．１７，１０］−３−ドデセンとの共重合体溶液に対して、水およびｐＨ調節剤として濃度が２５質量％のＮａＯＨ溶液を添加し重合反応を停止させた。また、共重合体中に存在する触媒残渣をこの共重合体溶液中から除去（脱灰）した（ポリマー溶液Ａ）。
上記脱灰処理を行った、エチレンとテトラシクロ［４．４．０．１２，５．１７，１０］−３−ドデセンとの共重合体のシクロヘキサン溶液（ポリマー溶液Ａ、ポリマー濃度７．７質量％）に安定剤としてペンタエリスリチル−テトラキス［３−（３，５−ジ−ｔ−ブチル−４−ヒドロキシフェニル）プロピオネート］を共重合体に対する添加量が共重合体１００質量部に対して０．４質量部となるように添加した。次いで、フラッシュ乾燥工程に入る前に一旦、有効容積１．０ｍ３の攪拌槽を用いて１時間混合した。
【００６６】
（脱溶媒）
熱源として２０ｋｇ／ｃｍ２Ｇの水蒸気を用いた二重管式加熱器（外管径２Ｂ、内管径３／４Ｂ、長さ２１ｍ）に、シクロヘキサン溶液中の共重合体の濃度を５質量％とした上記共重合体のシクロヘキサン溶液を１５０ｋｇ／ｈの量で供給して、１８０℃に加熱した。
熱源として２５ｋｇ／ｃｍ２Ｇの水蒸気を用いた二重管式フラッシュ乾燥器（外管径２Ｂ、内管径３／４Ｂ、長さ２７ｍ）とフラッシュホッパー（容積２００Ｌ）とを用いて、上記加熱工程を経た上記共重合体のシクロヘキサン溶液から重合溶媒であるシクロヘキサンとともに大半の未反応モノマーを除去することでフラッシュ乾燥された溶融状態のエチレンとテトラシクロ［４．４．０．１２，５．１７，１０］−３−ドデセンとのランダム共重合体（樹脂Ａ）を得た。
【００６７】
［実施例１］
＜樹脂組成物の作製＞
（押出）
ベント付二軸混練押出機を用い、上記の溶融状態の樹脂Ａを押出機の樹脂装入部より装入した。次いで、ベント部分より揮発物を除去する目的で、トラップを介し真空ポンプで吸引しつつ、ベント部よりも下流側のシリンダー部に、ジグリセリンとオレイン酸とのエステルである蒸留ジグリセリン脂肪酸エステル（リケマールＤＯ−１００：理研ビタミン社製）を、樹脂Ａ１００質量部に対し０．６０質量部の量で添加し、押出機のベント部より下流側で混練して混合した。この時、押出機ダイバーター部樹脂温度の最大値と最小値の差が３℃以内になるように押出機条件を調整した。次いで、押出機出口に取り付けられたアンダーウォーターペレタイザーによりペレット化し、得られたペレットを温度１００℃の熱風にて４時間乾燥した。さらに、鉄原子（Ｆｅ）の混入を抑えるため、ポリマー製造設備をステンレス製の配管や重合装置を用い、さらに重合器内の平均滞留時間から計算される樹脂量の３〜５倍程度の樹脂を洗浄（パージ）のために流し、その後サンプルを採取する操作を行うことによって樹脂組成物Ａを得た。得られた樹脂組成物のＡＳＴＭ  Ｄ３８３５に準拠し、長さＬ＝８．００ｍｍ、内径Ｄ＝２．０９５ｍｍ、Ｌ／Ｄ＝３．８２のキャピラリーダイを用い、２６０℃、押出速度１５ｍｍ／ｍｉｎ、引き取り速度１５ｍ／ｍｉｎで測定される溶融張力と、示差走査熱量計（ＤＳＣ）を用いて昇温速度１０℃／分で測定したガラス転移温度（Ｔｇ）を表１に示す。
なお、ジグリセリン脂肪酸エステルは容器に入れ、８５℃で１０時間加熱したものを用いた。その他の樹脂組成物の製造方法においても同様である。
【００６８】
＜樹脂Ｂ〜樹脂Ｆ、Ｈの合成＞
エチレンとテトラシクロ［４．４．０．１２，５．１７，１０］−３−ドデセンとの割合やエチレンフィード量に対する水素フィード量の比を調整することにより、樹脂Ａと同様にして樹脂Ｂ〜樹脂Ｆおよび樹脂Ｈを合成した。
【００６９】
［実施例２〜３、６および比較例１］
表２に記載のように、樹脂Ａの代わりに樹脂Ｂ〜樹脂Ｄおよび樹脂Ｈをそれぞれ用いた以外は実施例１と同様にして樹脂組成物Ｂ〜ＤおよびＨをそれぞれ調製した。樹脂組成物Ｂ〜ＤおよびＨのガラス転移温度（Ｔｇ）および２６０℃における溶融張力を表１に示す。
【００７０】
［実施例４および比較例２］
表２に記載のように、樹脂Ａの代わりに樹脂Ｅおよび樹脂Ｆをそれぞれ用い、ジグリセリン脂肪酸エステルの配合量を、樹脂Ｅまたは樹脂Ｆ１００質量部に対し０．８０質量部に変更した以外は実施例１と同様にして樹脂組成物ＥおよびＦをそれぞれ調製した。樹脂組成物ＥおよびＦのガラス転移温度（Ｔｇ）および２６０℃における溶融張力を表１に示す。
【００７１】
［実施例５］
表２に記載のように、樹脂Ａを用い、さらにジグリセリン脂肪酸エステルを配合しない以外は実施例１と同様にして樹脂組成物Ｇを調製した。樹脂組成物Ｇのガラス転移温度（Ｔｇ）および２６０℃における溶融張力を表１に示す。
【００７２】
実施例１〜６および比較例１〜２の樹脂組成物から得られた光学部品について、以下の評価方法により評価した。評価結果を表２に示す。
【００７３】
（光学部品の評価方法）
（１）屈折率
射出成形機（ファナック社製  ＲＯＢＯＳＨＯＴ  Ｓ２０００ｉ−３０α）を用いて、シリンダー温度２７５℃、金型温度１２０℃の条件で実施例および比較例で得られた樹脂組成物を射出成形し、３５ｍｍ×６５ｍｍ×厚み３ｍｍｔの光学面を持つテストピースをそれぞれ作製した。次いで、屈折率計（島津サイエンス社製  ＫＰＲ２００）を用いて、ＡＳＴＭ  Ｄ５４２に準じてテストピースの２５℃、波長５８９ｎｍにおける屈折率（ｎｄ）をそれぞれ測定した。
【００７４】
（２）位相差
射出成形機（ファナック社製  ＲＯＢＯＳＨＯＴ  Ｓ２０００ｉ−３０α）を用いて、シリンダー温度２７５℃、金型温度１２０℃の条件で実施例および比較例で得られた樹脂組成物を射出成形し、３５ｍｍ×６５ｍｍ×厚み３ｍｍｔの光学面を持つテストピースをそれぞれ作製した。次いで、ＫＯＢＲＡ  ＣＣＤを用いて、測定波長６５０ｎｍで、ゲート方向から２０〜３５ｍｍのテストピースの位相差の平均値を求めた。
【００７５】
（３）ヘイズ
射出成形機（ファナック社製  ＲＯＢＯＳＨＯＴ  Ｓ２０００ｉ−３０α）を用いて、シリンダー温度２７５℃、金型温度１２０℃の条件で実施例および比較例で得られた樹脂組成物を射出成形し、３５ｍｍ×６５ｍｍ×厚み３ｍｍｔの光学面を持つテストピースをそれぞれ作製した。光学部品の内部ヘイズはベンジルアルコールを使用し、ＪＩＳ  Ｋ−７１０５に基づいて測定した。
【００７６】
（４）環境試験
上記で得られた３５ｍｍ×６５ｍｍ×厚み３ｍｍｔの光学面を持つテストピースを温度８０℃、相対湿度９０％の雰囲気下に４８時間放置した。その後、取り出し３時間後にヘイズを測定した。
【００７７】
（５）ウェルドラインの評価試験
（５．１）光学部品の作製
（５．１．１）実施例１〜３、６および比較例１
外径が６．２ｍｍ、レンズ部分の直径５．０ｍｍ、中心厚（最小厚み）が０．３５ｍｍ、最大厚みが０．９４４ｍｍ、最大厚みＴｍａｘと最小厚みをＴｍｉｎの比（Ｔｍａｘ／Ｔｍｉｎ、偏肉比）が２．７のレンズ（図１（ａ）に示す形状を有するレンズ）を形成する金型と射出成形機（ファナック社製  ＲＯＢＯＳＨＯＴ Ｓ２０００ｉ-３０α）とを用いて、シリンダー温度２７５℃、金型温度Ｔｇ−５℃、保圧１００ＭＰａ、射出速度３０ｍｍ／ｓの条件で実施例１〜３、６および比較例１で得られた樹脂組成物を射出成形し、光学部品を１０個それぞれ作製した。
（５．１．２）実施例４〜５、比較例２
外径が６．２ｍｍ、レンズ部分の直径５．０ｍｍ、中心厚（最小厚み）が０．３５ｍｍ、最大厚みが０．９４４ｍｍ、最大厚みＴｍａｘと最小厚みをＴｍｉｎの比（Ｔｍａｘ／Ｔｍｉｎ、偏肉比）が２．７のレンズ（図１（ａ）に示す形状を有するレンズ）を形成する金型と射出成形機（ファナック社製  ＲＯＢＯＳＨＯＴ  Ｓ２０００ｉ-３０α）とを用いて、シリンダー温度２９５℃、金型温度１５０℃、保圧１００ＭＰａ、射出速度８０ｍｍ／ｓの条件で実施例４〜５、比較例２で得られた樹脂組成物を射出成形し、光学部品を１０個それぞれ作製した。
（５．２）ウェルドラインの評価
得られた光学部品をレーザーマイクロスコープ（キーエンス社製  ＶＫ−Ｘ１００）により観察し、反ゲート側に生じたウェルドライン長さを測定し、以下の基準で評価した。ウェルドラインの長さが１２００μｍ以上であるとレンズとして使用する部分（光学有効面）に入ってしまうため光学性能に影響を与えてしまう。
◎：ウェルドラインの長さが８００μｍ未満
〇：ウェルドラインの長さが８００μｍ以上１２００μｍ未満
×：ウェルドラインの長さが１２００μｍ以上
【００７８】
【表１】
2018173628.tif 000015
【００７９】
【表２】
2018173628.tif 000016
【図１】
2018173628.tif 000021